(57)【要約】【課題】脱アンモニア機能及び高い塩水吸収能力のあるペット用尿パッドの製造プロセスを提供する。【解決手段】脱アンモニア機能及び高い塩水吸収能力のあるペット用尿パッドの製造プロセスは、天然沸石を細かく磨き、篩にかけることで、粒径が１００ミクロン未満となる沸石粉を得る手順Ａと、沸石粉を濃度１ｍｏｌ／Ｌの硫酸処理に１０〜６０分の時間で浸入し、処理温度が５０〜８０摂氏度とし、処理された沸石粉を真空で吸収濾過して乾燥させることで、酸化沸石を得る手順Ｂと、１００質量部の高吸水性樹脂に２〜１０質量部の酸化沸石を入れ、充分に均一に混合することで混合物を得る手順Ｃと、前記手順Ｃで形成された混合物をパルプ紙に密接することで脱臭吸水層を形成する手順Ｄと、脱臭吸水層上にＰＥ膜（素地）及び不織布（表面被覆層）を被覆することで、脱アンモニア機能及び高い塩水吸収能力を備えるペット用尿パッドを形成する手順Ｅと、を含む。【選択図】なし【特許請求の範囲】
【請求項１】
天然沸石を細かく磨き、篩にかけることで、粒径が１００ミクロン未満となる沸石粉を得る手順Ａと、
沸石粉を濃度１ｍｏｌ／Ｌの硫酸に１０〜６０分の時間で浸入処理し、処理温度が５０〜８０摂氏度とし、処理された沸石粉を真空で吸収濾過して乾燥させることで、酸化沸石を得る手順Ｂと、
１００質量部の高吸水性樹脂に２〜１０質量部の酸化沸石を入れ、充分に均一に混合することで混合物を得る手順Ｃと、
前記手順Ｃで形成された混合物をパルプ紙に密接することで脱臭吸水層を形成する手順Ｄと、
脱臭吸水層上にそれぞれＰＥ膜（素地）及び不織布（表面被覆層）を被覆することで、脱アンモニア機能及び高い塩水吸収能力を備えるペット用尿パッドを形成する手順Ｅと、
を含むことを特徴とする脱アンモニア機能及び高い塩水吸収能力を備えるペット用尿パッドの製造プロセス。
【発明の詳細な説明】
【技術分野】
【０００１】
本発明はペット用尿パッドの製造プロセスに関し、特に脱アンモニア機能及び高い塩水吸収能力を備えるペット用尿パッドの製造プロセスに関する。
【背景技術】
【０００２】
現在、人々の生活水平を向上させることにより、猫、狗等のペットが人々の生活に入り始め、且つ地位がますます高くなり、ペットの衛生への要求もますます高くなる。然し、日常生活中で、ペットの排泄物の処理は大変な面倒になり、所有者が相当な精力で解決する必要がある。環境を保護するために、ペットの栖息場地がより快適になり、ペットの権利保護を満たし、同時にペットを清潔にする煩瑣労働を減少させるために、現在の多くの人々が、ペットの飼養時にペット用尿パッドを使用する。ペット用尿パッドの生産過程で高吸水性の樹脂を入れ、この高吸水性樹脂は、強親水性基を含有する水溶張型機能高分子材料であり、吸水容量が大きく、吸水速度が速く、加圧の下で脱水しなくなり、保水能力が強い等の長所を備え、自身の質量の数百倍乃至数千倍の水を吸収できるが、その耐電解質性が比較的悪く、塩水吸収の能力が脱イオン水の１０％程度だけであり、ペット尿液にＮａ+、Ｋ+等の電解質を含有するので、ペット用尿パッドに比較的高吸水性樹脂を追加しなければならなく、これによりペット尿液を完全に吸収することを保証できる。ペット尿液中に尿素等の能転変成アンモニアの臭味物質を含有するので、ペット用尿パッドにも臭味をもたらし、適時に処置しなかったら、環境衛生に影響する。
【発明の概要】
【発明が解決しようとする課題】
【０００３】
本発明の解決しようとする技術問題は、脱アンモニア機能及び高い塩水吸収能力を備えるペット用尿パッドの製造プロセスを提供することにある。
【課題を解決するための手段】
【０００４】
前記技術問題を解決するために、本発明は以下の技術方案を採用する。脱アンモニア機能及び高い塩水吸収能力を備えるペット用尿パッドの製造プロセスは、
天然沸石を細かく磨き、篩にかけることで、粒径が１００ミクロン未満となる沸石粉を得る手順Ａと、
沸石粉を濃度１ｍｏｌ／Ｌの硫酸に１０〜６０分（時間）で浸入処理し、処理温度が５０〜８０摂氏度とし、処理された沸石粉を真空吸収濾過して乾燥させることで、酸化沸石を得る手順Ｂと、
１００質量部の高吸水性樹脂に２〜１０質量部の酸化沸石を入れ、充分に均一に混合することで混合物を得る手順Ｃと、
前記手順Ｃで形成された混合物をパルプ紙に密接することで脱臭吸水層を形成する手順Ｄと、
脱臭吸水層上にそれぞれＰＥ膜（素地）及び不織布（表面被覆層）を被覆することで、脱アンモニア機能及び高い塩水吸収能力を備えるペット用尿パッドを形成する手順Ｅと、を含む。
【発明の効果】
【０００５】
前記脱アンモニア機能及び高い塩水吸収能力を備えるペット用尿パッドの製造プロセスは、普通ペット用尿パッドに基づいて研磨、乾燥及び混合等の工程を増加するだけで、化工面の常用方法を採用して処理できるため、所要の設備が少なく、操作が簡単で、常規の尿パッド成分の以外に、更に脱臭及びイオン交換機能を備える酸化沸石粉を追加し、ペット用尿パッドが脱アンモニア機能及び高塩水吸収能力を具備させる。
【発明を実施するための形態】
【０００６】
以下、具体的な実施例により本発明の具体的な内容について詳細に説明する。
【０００７】
脱アンモニア機能及び高い塩水吸収能力を備えるペット用尿パッドの製造プロセスは、以下のような手順を含む。
Ａ．天然沸石を細かく磨き、篩にかけ、粒径が１００ミクロン未満とする沸石粉を得る；
Ｂ．沸石粉を濃度１ｍｏｌ／Ｌの硫酸に１０〜６０分の時間で浸入処理し、処理温度が５０〜８０摂氏度とし、処理された沸石粉を真空吸収濾過して乾燥させることで、酸化沸石を得る；
Ｃ．１００質量部の高吸水性樹脂に酸化沸石を２〜１０分の時間で入れ、充分に均一に混合させることで混合物を得る；
Ｄ．前記手順Ｃで形成された混合物をパルプ紙に密接することで脱臭吸水層を形成する；
Ｅ．脱臭吸水層上に素地としてＰＥ膜を被覆し、脱臭吸水層上に表面被覆層として不織布を被覆することで脱アンモニア機能及び高い塩水吸収能力を備えるペット用尿パッドを形成する。
【０００８】
前記脱アンモニア機能及び高い塩水吸収能力を備えるペット用尿パッドの製造プロセスは、普通のペット用尿パッドに基づいて研磨、乾燥及び混合等の工程を増加するだけで、化工面の常用方法を採用して処理できるため、所要の設備が少なく、操作が簡単で、常規の尿パッド成分の以外に、更に脱臭及びイオン交換機能を備える酸化沸石粉を追加し、ペット用尿パッドが脱アンモニア機能及び高塩水吸収能力を具備させる。
【０００９】
沸石粉内にアルカリ金属及びアルカリ土類金属イオンを含有し、酸化処理された後、これらの金属イオンを水素イオンに取替え、酸化沸石と尿液とが接触して、イオン交換反応を発生することにより、尿液にある無機塩部分を吸収し、尿液中の無機塩の濃度を低下させるため、尿パッド尿液吸収能力を極大に向上させる。
【００１０】
酸化沸石内部に細微の空洞及び通路を充満し、これらの空洞及び通路がアンモニア等を吸着する能力を備え、同時に酸化沸石粉のイオン交換反応でＨ+イオンに置換し、尿液が微酸性を保持させるため、尿液にあるアンモニアがイオンＮＨ４+状態となり、且つ高吸水性樹脂で固定させ、アンモニアの発生を減少する。
【００１１】
（実施例１）
脱アンモニア機能及び高い塩水吸収能力を備えるペット用尿パッドの製造プロセスは、以下のような手順を含む。
Ａ．天然沸石を細かく磨き、篩にかけ、粒径が１００ミクロン未満となる沸石粉を得る；
Ｂ．沸石粉を濃度１ｍｏｌ／Ｌの硫酸に１０分の時間で浸入処理し、処理温度が５０摂氏度とし、処理された沸石粉を真空吸収濾過して乾燥させることで、酸化沸石を得る；
Ｃ．１００gの高吸水性樹脂に２gの酸化沸石を入れ、充分に均一に混合させることで混合物を得る；
Ｄ．前記手順Ｃで形成された混合物をパルプ紙に密接することで脱臭吸水層を形成する；
Ｅ．脱臭吸水層上に素地としてＰＥ膜を被覆し、脱臭吸水層上に表面被覆層として不織布を被覆することで脱アンモニア機能及び高い塩水吸収能力を備えるペット用尿パッドを形成する。
【００１２】
５gの高吸水性樹脂と酸化沸石との混合物を量って一定の体積の尿液に入れ、尿液の吸収が飽和した後、網１００目数の篩で多分な尿液を濾過した後、全部ゲルの質量を量り、尿液の吸収倍率を８５．３ｇ／ｇとして算出した。同様の方式により純高吸水性樹脂の塩水吸収倍率が６０．４ ｇ／ｇとして測出した。
【００１３】
新鮮なペット尿液を４０００ｍｌ収集し、１０等分に分け、それぞれ５枚の前記尿パッド及び５枚の普通の尿パッド（酸化沸石未加入）を取り、２００ｍｌペット尿液を吸収させ、二種類の尿パッドをそれぞれ体積１０００ｃｍ３の密閉容器内に入れ、２４時間後、そのアンモニア濃度を測定し、その結果、該尿パッドを入れた容器内のアンモニア平均濃度が、普通の尿パッド放置の容器内のアンモニア濃度の３２％となる。
【００１４】
（実施例２）
脱アンモニア機能及び高い塩水吸収能力を備えるペット用尿パッドの製造プロセスは、以下のような手順を含む。
Ａ．天然沸石を細かく磨き、篩にかけ、粒径が１００ミクロン未満とする沸石粉を得る；
Ｂ．沸石粉を濃度１ｍｏｌ／Ｌの硫酸に２０分の時間で浸入処理し、処理温度が６０摂氏度とする；処理された沸石粉を真空吸収濾過して乾燥させることで、酸化沸石を得る；
Ｃ．１００gの高吸水性樹脂に４gの酸化沸石を入れ、充分に均一に混合させることで混合物を得る；
Ｄ．前記手順Ｃで形成された混合物をパルプ紙に密接することで脱臭吸水層を形成する；
Ｅ．脱臭吸水層上に素地としてＰＥ膜を被覆し、脱臭吸水層上に表面被覆層として不織布を被覆することで脱アンモニア機能及び高い塩水吸収能力を備えるペット用尿パッドを形成する。
【００１５】
高吸水性樹脂と酸化沸石との混合物を５g量って一定の体積の尿液に入れ、尿液の吸収が飽和した後、１００目篩で多分な尿液を濾過し、そして全部ゲルの質量を量り、尿液の吸収倍率を９６．１ｇ／ｇとして算出した。同様の方式により純高吸水性樹脂の塩水吸収倍率を６０．４ ｇ／ｇとして測定した。
【００１６】
新鮮ペット尿液を４０００ｍｌ収集し、１０等分に分け、それぞれ５枚の前記尿パッド及び５枚の普通の尿パッド（酸化沸石未加入）を２００ｍｌペット尿液を吸収させるように取り、二種類の尿パッドをそれぞれ体積１０００ｃｍ３の密閉容器内に入れ、２４時間後そのアンモニア濃度を測定し、その結果、該尿パッドを入れた容器内のアンモニア平均濃度が、普通の尿パッド放置の容器内のアンモニア濃度の２９％となる。
【００１７】
（実施例３）
脱アンモニア機能及び高い塩水吸収能力を備えるペット用尿パッドの製造プロセスは、以下のような手順を含む。
Ａ．天然沸石を細かく磨き、篩にかけ、粒径が１００ミクロン未満とする沸石粉を得る；
Ｂ．沸石粉を濃度１ｍｏｌ／Ｌの硫酸に３０分の時間で浸入処理し、処理温度が７０摂氏度とし、処理された沸石粉を真空吸収濾過して乾燥させることで、酸化沸石を得る；
Ｃ．１００gの高吸水性樹脂に６gの酸化沸石を入れ、充分に均一に混合させることで混合物を得る；
Ｄ．前記手順Ｃで形成された混合物をパルプ紙に密接することで脱臭吸水層を形成する；
Ｅ．脱臭吸水層上に素地としてＰＥ膜を被覆し、脱臭吸水層上に表面被覆層として不織布を被覆することで脱アンモニア機能及び高い塩水吸収能力を備えるペット用尿パッドを形成する。
【００１８】
高吸水性樹脂と酸化沸石との混合物を５g量って一定の体積の尿液に入れ、尿液の吸収が飽和した後、１００目篩で多分な尿液を濾過し、そして全部ゲルの質量を量り、尿液の吸収倍率を１１０．８ｇ／ｇとして算出した。同様の方式により純高吸水性樹脂の塩水吸収倍率を６０．４ ｇ／ｇとして測定した。
【００１９】
新鮮なペット尿液を４０００ｍｌ収集し、１０等分に分け、それぞれ５枚の前記尿パッド及び５枚の普通の尿パッド（酸化沸石未加入）を取り、それぞれ２００ｍｌペット尿液を吸収させ、種類の尿パッドをそれぞれ体積１０００ｃｍ３の密閉容器内に入れ、２４時間後そのアンモニア濃度を測定し、その結果、該尿パッドを入れた容器内のアンモニア平均濃度が、普通の尿パッド放置の容器内のアンモニア濃度の２６％となる。
【００２０】
（実施例４）
脱アンモニア機能及び高い塩水吸収能力を備えるペット用尿パッドの製造プロセスは、以下のような手順を含む。
Ａ．天然沸石を細かく磨き、篩にかけ、粒径が１００ミクロン未満とする沸石粉を得る。
Ｂ．沸石粉を濃度１ｍｏｌ／Ｌの硫酸に４０分の時間で浸入処理し、処理温度が７５摂氏度とする。処理された沸石粉を真空で吸収濾過して乾燥させることで、酸化沸石を得る。
Ｃ．１００gの高吸水性樹脂に８gの酸化沸石を入れ、充分に均一に混合させることで混合物を得る。
Ｄ．前記手順Ｃで形成された混合物をパルプ紙に密接することで脱臭吸水層を形成する。
Ｅ．脱臭吸水層上に素地としてＰＥ膜を被覆し、脱臭吸水層上に表面被覆層として不織布を被覆することで脱アンモニア機能及び高い塩水吸収能力を備えるペット用尿パッドを形成する。
【００２１】
高吸水性樹脂と酸化沸石との混合物を５g量って一定の体積の尿液内に入れ、尿液の吸収が飽和した後、１００目篩で多分な尿液を濾過し、そして全部ゲルの質量を量り、尿液の吸収倍率を１２０．４ｇ／ｇとして算出した。同様の方式により純高吸水性樹脂の塩水吸収倍率を６０．４ ｇ／ｇとして測定した。
【００２２】
新鮮なペット尿液を４０００ｍｌ収集し、１０等分に分け、それぞれ５枚の前記尿パッド及び５枚の普通の尿パッド（酸化沸石未加入）を取り、それぞれ２００ｍｌペット尿液を吸収させ、二種類の尿パッドをそれぞれ体積１０００ｃｍ３の密閉容器内に入れ、２４時間後そのアンモニア濃度を測定し、その結果、該尿パッドを入れた容器内のアンモニア平均濃度が、普通の尿パッド放置の容器内のアンモニア濃度の２５％となる。
【００２３】
（実施例５）
脱アンモニア機能及び高い塩水吸収能力を備えるペット用尿パッドの製造プロセスは、以下のような手順を含む。
Ａ．天然沸石を細かく磨き、篩にかけ、粒径が１００ミクロン未満とする沸石粉を得る；
Ｂ．沸石粉を濃度１ｍｏｌ／Ｌの硫酸に６０分の時間で浸入処理し、処理温度が８０摂氏度とし、処理された沸石粉を真空吸収濾過して乾燥させることで、酸化沸石を得る；
Ｃ．１００gの高吸水性樹脂に１０gの酸化沸石を入れ、充分に均一に混合させることで混合物を得る；
Ｄ．前記手順Ｃで形成された混合物をパルプ紙に密接することで脱臭吸水層を形成する；
Ｅ．脱臭吸水層上に素地としてＰＥ膜を被覆し、脱臭吸水層上に表面被覆層として不織布を被覆することで、脱アンモニア機能及び高い塩水吸収能力を備えるペット用尿パッドを形成する。
【００２４】
高吸水性樹脂と酸化沸石との混合物を５g量って一定の体積の尿液内に入れ、尿液の吸収が飽和した後、網１００目数の篩で多分な尿液を濾過し、そして全部ゲルの質量を量り、尿液の吸収倍率を１２９．８ｇ／ｇとして算出した。同様の方式により純高吸水性樹脂の塩水吸収倍率を６０．４ ｇ／ｇとして測定した。
【００２５】
新鮮なペット尿液を４０００ｍｌ収集し、１０等分に分け、それぞれ５枚の前記尿パッド及び５枚の普通の尿パッド（酸化沸石未加入）を取り、それぞれ２００ｍｌペット尿液を吸収させ、二種類の尿パッドをそれぞれ体積１０００ｃｍ３の密閉容器内に入れ、２４時間後そのアンモニア濃度を測定し、その結果、該尿パッドを入れた容器内のアンモニア平均濃度が、普通の尿パッド放置の容器内のアンモニア濃度の２４％となる。